(57)【要約】本発明は、ベンゾチオフェン−２−シクロヘキシルカルボキサミド−Ｓ，Ｓ−ジオキサイドを含有させた耐白カビ性封止用コンパウンド、特にシリコン、ウレタンおよび／またはアクリル系基材が基になった耐白カビ性封止用コンパウンドに関する。【特許請求の範囲】
【請求項１】
封止用コンパウンドであって、ベンゾチオフェン−２−シクロヘキシルカルボキサミド−Ｓ，Ｓ−ジオキサイドを含有する封止用コンパウンド。
【請求項２】
室温で硬化し得る系であることを特徴とする請求項１記載の封止用コンパウンド。
【請求項３】
単一成分系であることを特徴とする請求項１または２記載の封止用コンパウンド。
【請求項４】
シリコン、ウレタンおよび／またはアクリル系封止用コンパウンドであることを特徴とする請求項１、２または３記載の封止用コンパウンド。
【請求項５】
ベンゾチオフェン−２−シクロヘキシルカルボキサミド−Ｓ，Ｓ−ジオキサイドの使用であって、封止用コンパウンドに殺菌・殺カビ剤として０．２５−３重量％の量で用いる使用。
【請求項６】
封止用コンパウンドを保護する方法であって、前記封止用コンパウンドにベンゾチオフェン−２−シクロヘキシルカルボキサミド−Ｓ，Ｓ−ジオキサイドによる硬化または処理を受けさせることを特徴とする方法。
【請求項７】
請求項１から４のいずれか１項記載の硬化した封止用コンパウンドをそれぞれが含有する製品または成形品または被膜。
【発明の詳細な説明】
【技術分野】
【０００１】
本発明は、ベンゾチオフェン−２−シクロヘキシルカルボキサミド−Ｓ，Ｓ−ジオキサイドを室温において中性で（ｎｅｕｔｒａｌｌｙ）硬化する封止用コンパウンド（ｓｅａｌｉｎｇ  ｃｏｍｐｏｕｎｄｓ）（シーラント）、特に耐白カビ性（ｍｉｌｄｅｗ  ｒｅｓｉｓｔａｎｔ）シーラントを製造する時のシリコンコンパウンド、特に単一成分シリコンゴムコンパウンドで用いることに関する。
【背景技術】
【０００２】
封止用コンパウンド、例えばシリコンが基になった封止用コンパウンドなどはしばしば白カビ（これは、これ自身の代謝でシーラントの分解、例えばシーラントに含まれている副生成物またはそれが吸収している残留物、例えばアルコールまたは有機酸などの分解を利用し得る）に悩まされる。白カビで悩まされる確率は、特に、例えばシリコンゴムコンパウンドが高い湿度、例えば衛生分野などに存在する高い湿度にさらされると高くなる。その場合、白カビによって封止用コンパウンドの表面が見苦しく変色して不衛生になり得る。特に、単一成分シリコンゴムコンパウンド（本明細書では以降ＲＴＶ−１Ｋコンパウンドと呼ぶ）が衛生分野で最も一般的に用いられる種類の封止用コンパウンドであることから、それらが影響を受ける。ＲＴＶ−１Ｋコンパウンドで使用可能な殺菌・殺カビ剤は極端に限定される、と言うのは、そのような種類の用途の要求の全部に合致する殺菌・殺カビ剤は僅かのみであるからである。ある材料が示す殺菌・殺カビ効果は、例えばＩＳＯ  ８４６に従い、ペニシリウム・フニコロスム（ｐｅｎｉｃｉｌｌｉｕｍ  ｆｕｎｉｃｏｌｏｓｕｍ）、ケトミウム・グロボスム（ｃｈａｅｔｏｍｉｕｍ  ｇｌｏｂｏｓｕｍ）、ペシロミセス・バリオチイ（ｐａｅｃｉｌｏｍｙｃｅｓ  ｖａｒｉｏｔｉｉ）、黒色アスペルギルスおよびグリオクラジウム・ビレンス（ｇｌｉｏｃｌａｄｉｕｍ  ｖｉｒｅｎｓ）に関して試験することができる。特定の用途で他の種類の菌・カビが関係している場合には前記菌・カビのリストを広げる必要がある。ある殺菌・殺カビ剤が白カビに対して所望の毒性を示したとしても、ヒト有機体に対する毒性効果はできるだけ低くなければならない。活性種が封止用コンパウンドマトリックス（ｍａｔｒｉｘ）からあまりにも早期に溶出しないように水中の溶解度は低くなければならない。その上、シリコンゴムコンパウンドの貯蔵時間が長くなった時でも殺菌・殺カビ剤の効果が確保されるためには、そのような活性種は未硬化の封止用コンパウンド、例えばＲＴＶ−１Ｋコンパウンドなどに適合すべきである。その使用する殺菌・殺カビ剤は当該封止用コンパウンドの硬化特性にも特定の基質に対する接着力にも色にも悪影響を与えるべきでない。特に透明バージョン（ｖｅｒｓｉｏｎ）およびほんの僅かしか色が付いていないバージョンでは、ある殺菌・殺カビ剤を添加するとＲＴＶ−１Ｋコンパウンドが変色することが観察される。特に中性で硬化するＲＴＶ−１Ｋ封止用コンパウンドに殺菌・殺カビ剤を入れた時に変色がもたらされる。中性系（ｎｅｕｔｒａｌ  ｓｙｓｔｅｍｓ）はオキシム硬化剤（ｏｘｉｍｅ  ｃｕｒｉｎｇ  ａｇｅｎｔ）（特許文献１および２に含まれている例）、ベンズアミド硬化剤（特許文献３に含まれている例）およびアルコキシ硬化剤（特許文献４、５および６に含まれている例）を基にして構築可能である。
【０００３】
封止用コンパウンドで用いられる殺菌・殺カビ剤は多様な化学化合物分類分で構成されている。その例は下記である：
１．）Ｎ−（フルオルジクロライドメチルチオ）フタルイミド（商品名：Ｆｌｕｏｒ−Ｆｏｌｐｅｔ、Ｐｒｅｖｅｎｔｏｌ  Ａ３）
２．）メチル−ベンズイミダゾール−２−イルカーバメート（商品名：Ｃａｒｂｅｎｄａｚｉｍ、Ｐｒｅｖｅｎｔｏｌ  ＢＣＭ）
３．）１０，１０’−オキシ−ビスフェノキサルシン（商品名：Ｖｉｎｙｚｅｎｅ、ＯＢＰＡ）
４．）亜鉛−ビス（２−ピリジルチオ−１−オキサイド）（亜鉛ピリチオン）
５．）２−（４−チアゾリル）−ベンズイミダゾール
６．）Ｎ−フェニル−ヨードプロパルギルカーバメート
７．）Ｎ−オクチル−４−イソチアゾリン−３−オン
８．）４，５−ジクロライド−２−ｎ−オクチル−４−イソチアゾリン−３−オン
９．）Ｎ−ブチル−１，２−ベンズイソチアゾリン−３−オン
１０．）トリアゾリル化合物、例えば銀含有ゼオライト（ｚｅｏｌｉｔｈｅｓ）と組み合わされたテブコナゾール（特許文献７および８）。
【０００４】
このような殺菌・殺カビ剤は条件を特定するとシリコンゴムコンパウンドで使用可能ではあるが、それらの有用性は制限されている。ＢＣＭは、例えば住居衛生領域でしばしば見られる種類の菌・カビであるアルテルナリア・アルテルナタ（ａｌｔｅｒｎａｒｉａ  ａｌｔｅｒｎａｔａ）に対して全く満足される効果を示さない。ＯＢＰＡは比較的迅速に溶出する傾向があり、従って、これの化学的組成が理由で砒素を含有する金属有機化合物の１つとして分類分けすべきであり、これは生態学的適合性に問題を生じる。亜鉛ピリチオンは、当該シーラントが水道水に入っている鉄イオンと接触すると、その硬化した封止用コンパウンドを変色させる。Ｆｌｕｏｒ−Ｆｏｌｐｅｔはトリコデルマ・ビリデ（ｔｒｉｃｈｏｄｅｒｍａ  ｖｉｒｉｄｅ）に対して満足される効果を示さずかつこの上に挙げた中性硬化ＲＴＶ−１Ｋコンパウンドをひどく変色させるか或は硬化を邪魔することさえある。考察は行われていないが、そのような化学的不適合性がまたこの上に挙げたリストの殺菌・殺カビ剤にも見られる。銀イオン含有ゼオライトの追加的使用は着色をもたらす点で制限がありかつコストが高い。
【０００５】
高い効果を示す他の新規な殺菌・殺カビ剤、例えばヒト用薬剤で排他的に用いられる殺菌・殺カビ剤などを材料の保護で用いることは、認定基準制限が理由で現時点ではしばしば不可能であるか、或はマトリックスに入れる濃度を必要な有効濃度にすると経済的に興味が持たれなくなってしまう。
【特許文献１】
ヨーロッパ特許出願公開第０  １１８  ０３０号
【特許文献２】
ヨーロッパ特許出願公開第０  ３１６  ５９１号
【特許文献３】
ヨーロッパ特許出願公開第０  ５５３  １４３号
【特許文献４】
ドイツ特許出願公開第１９５  ４９  ４２５号
【特許文献５】
米国特許第４，４１７，０４２号
【特許文献６】
ヨーロッパ特許出願公開第０  ３２７  ８４７号
【特許文献７】
ＥＰ  ９３１  ８１１
【特許文献８】
ＥＰ  ６４０  ６６１
【発明の開示】
【発明が解決しようとする課題】
【０００６】
本発明は、幅広い一連の菌・カビ、特にまたアルテルナリア・アルテルナタに対しても封止用コンパウンド、例えば中性で硬化する封止用シリコンコンパウンド配合物を保護する目的で使用可能で、この上に挙げた欠点を持たず、早期に溶出せずかつ封止用コンパウンド配合物に化学的適合性を示す経済的に有用な殺菌・殺カビ剤を提供しようとする課題が基になった発明である。
【０００７】
驚くべきことに、殺菌・殺カビ剤であるベンゾチオフェン−２−シクロヘキシルカルボキサミド−Ｓ，Ｓ−ジオキサイド（本明細書では以降Ｐｒｅｖｅｎｔｏｌ  ＶＰ  ＯＣ  ３０６１と呼ぶ）を封止用コンパウンド配合物で用いることができることを見いだした。Ｐｒｅｖｅｎｔｏｌ  ＶＰ  ＯＣ  ３０６１を好適にはケイ素、ウレタンおよび／またはアクリルが基になった封止用コンパウンドで用いる。
【０００８】
従って、本発明の主題は、以前の殺菌・殺カビ剤が示していた着色、効果範囲の幅広さ、特にアルテルナリア・アルテルナタに対する効果ばかりでなく封止用コンパウンド配合物を使用する前の貯蔵寿命が限られていることに関する欠点を持たないベンゾチオフェン−２−シクロヘキシルカルボキサミド−Ｓ，Ｓ−ジオキサイド含有封止用コンパウンドである。
【課題を解決するための手段】
【０００９】
Ｐｒｅｖｅｎｔｏｌ  ＶＰ  ＯＣ  ３０６１をケイ素、ウレタンまたはアクリル系（ａｃｒｙｌｉｃ）封止用コンパウンドに添加すると、硬化させた封止用コンパウンド試験板（「シート」）が新鮮な状態および濯ぎ後、即ち水と繰り返し接触させた後の両方においてＩＳＯ  ８４６に従って試験を受けさせるあらゆる種類の菌・カビ（ペニシリウム・フニコロスム、ケトミウム・グロボスム、ペシロミセス・バリオチイ、黒色アスペルギルスおよびグリオクラジウム・ビレンス）に対して良好な殺菌・殺カビ効果を示す。Ｐｒｅｖｅｎｔｏｌ  ＶＰ  ＯＣ  ３０６１を封止用コンパウンドで用いる時の重要な利点は、それがＩＳＯ  ８４６には挙げられていないが特に高湿度の部屋に見られる菌・カビであるアルテルナリア・アルテルナタに対して効果を示す点にある。Ｐｒｅｖｅｎｔｏｌ  ＶＰ  ＯＣ  ３０６１はそのような封止用コンパウンドを変色させることも貯蔵寿命に影響を与えることもない。また、そのような封止用コンパウンドの機械的特性にも悪影響を与えない。
【００１０】
Ｐｒｅｖｅｎｔｏｌ  ＶＰ  ＯＣ  ３０６１およびこれの製造はバイエル社（Ｂａｙｅｒ  ＡＧ）のヨーロッパ特許出願公開第０  ５１２  ３４９号に記述されている。ラテックス塗料、即ちコーティング材料または有害生物管理における特殊な用途がドイツ特許出願公開第４３  ２８  ０７４号ならびにヨーロッパ特許出願公開第０  ５１２  ３４９号にも記述されている。しかしながら、それらには封止用コンパウンドで用いることができることに関する言及も特にアルテルナリア・アルテルナタに対して有効に用いるに適するように条件を選択することに関する言及も全く含まれていない。
【００１１】
本発明に従い、通常のあらゆる封止用コンパウンドが未硬化状態、即ち６０℃以下の状態で耐白カビ性を示すようにすることができる。それらは好適にはケイ素、ウレタンまたはアクリルまたはこれらの複合が基になった封止用コンパウンドである。封止用シリコンコンパウンドの例がこの上に挙げた特許、例えば特許文献１、特許文献２、特許文献６、特許文献３、特許文献４および特許文献５、ならびにＵｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第６版、２００１  Ｅｌｅｃｔｒｏｎｉｃ  Ｒｅｌｅａｓｅ  ｃｈａｐｔｅｒ  ５、Ｒ．Ｄ．Ｇｒａｎｔ：Ｓｉｌｉｃｏｎｅ  Ｓｅａｌａｎｔｓ  Ｉｎ  Ｔｈｅ  Ｐｏｌｙｍｅｒｉｃ  Ｍａｔｅｒｉａｌｓ  Ｅｎｃｙｃｌｏｐｅｄｉａ  １９９６  ＣＲＣ  Ｐｒｅｓｓ，Ｉｎｃ．、Ｕｒｅｔｈａｎｅ  Ｓｅａｌｉｎｇ  Ｃｏｍｐｏｕｎｄｓ、Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第６版、２００１  Ｅｌｅｃｔｒｏｎｉｃ  Ｒｅｌｅａｓｅ  ｃｈａｐｔｅｒ  ４に加えて、Ｊ．Ｒ．ＰａｎｅｋおよびＪ．Ｐ．Ｃｏｏｋ：Ｃｏｎｓｔｒｕｃｔｉｏｎ  Ｓｅａｌａｎｔｓ  ａｎｄ  Ａｄｈｅｓｉｖｅｓ、第３版、Ｊ．Ｗｉｌｅｙ  ＆  Ｓｏｎｓ  １９９１、Ｎｅｗ  Ｙｏｒｋ、１２９−１３８頁、並びに米国特許第５，０７７，３６０号に挙げられている。
【００１２】
封止用コンパウンドは、ＤＩＮ  ＥＮ  ２６  ９２７に従い、コーティング材料とは異なり、それよりも厚い層の状態で塗布され、従って、硬化過程中にそれらの成分がいろいろな蒸発挙動を示す材料であると理解されるべきである。封止用成分（ｓｅａｌｉｎｇ  ｃｏｍｐｏｎｅｎｔｓ）は、また、特にシーラントとして可塑的または弾性的に硬化する（弾性重合体になる）封止用コンパウンドであるとしても理解されるべきである。弾性重合体はＤＩＮ  ７７２４の中にＲｏｍｐｐ  Ｃｈｅｍｉｃａｌ  Ｄｉｃｔｉｏｎａｒｙに従って定義されている。弾性特性を有することが理由で高い延性を示す封止用コンパウンドの場合、それらの変わりやすい表面の保護が特に難題である。アクリル系封止用コンパウンドの例がＪ．Ｒ．ＰａｎｅｋおよびＪ．Ｐ．Ｃｏｏｋ：Ｃｏｎｓｔｒｕｃｔｉｏｎ  Ｓｅａｌａｎｔｓ  ａｎｄ  Ａｄｈｅｓｉｖｅｓ、第３版、Ｊ．Ｗｉｌｅｙ  ＆  Ｓｏｎｓ  １９９１、Ｎｅｗ  Ｙｏｒｋ、１５９−１７５頁、ならびにＷＯ  ０１−０９２４９または米国特許第５，０７７，３６０号に見られる。
【００１３】
それらは、好適には、室温で硬化する系、例えば米国特許第５，０７７，３６０号または特許文献６に公開された系である。
【００１４】
それらはまた多成分系（このような系では、触媒および硬化剤を個別に存在させてもよい）、例えば米国特許第４，８９１，４００号、米国特許第５，５０２，１４４号などに示されている多成分系、または他のいわゆるシリコンＲＴＶ  ２Ｋ系、特に白金を含まない系であってもよい。
【００１５】
しかしながら、単一成分系が好適である。それらはＪ．Ｒ．ＰａｎｅｋおよびＪ．Ｐ．Ｃｏｏｋが記述した如き系（上を参照、１６８頁以降）およびＵｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第６版、２００１  Ｅｌｅｃｔｒｏｎｉｃ  Ｒｅｌｅａｓｅ  ｃｈａｐｔｅｒ  ５に記述されている如き系であり、それらは水分も酸素も排除した下で貯蔵可能な状態の封止用コンパウンドを構築するに必要な成分を全部含有しておりかつそれらを例えば押出し加工などで塗布部位に移送した後にそれらを周囲の空気に接触させると硬化する。
【００１６】
特に、いわゆるシリコン中性系（ｓｉｌｉｃｏｎｅ  ｎｅｕｔｒａｌ  ｓｙｓｔｅｍｓ）、即ち特許文献４、特許文献５または特許文献６に示されている系が好適であり、このような系では、硬化剤が周囲空気の水分で転化を受けた時に腐食性の酸性分解生成物もアルカリ性分解生成物も強い臭いの分解生成物ももたらさない。
【００１７】
そのような系は例えばこの上に記述した参照目録の場所に記述した系である。シリコンゴム系をあらゆる種類の菌・カビから有効に保護する仕事は実際に多様である、と言うのは、各々の系の硬化は典型的なシラン硬化剤を用いて行われており、従って典型的な追加的材料を含有するからである。
【００１８】
従って、追加的に導入すべき活性剤は、まだ硬化していないマス（ｍａｓｓ）［貯蔵形態（ｓｈｅｌｆ  ｆｏｒｍ）］とも硬化したマスとも、意図した用途を妨害するような相互作用を起こすべきではない。
【００１９】
本封止用コンパウンド系に個々の封止用コンパウンドに典型的なあらゆる添加剤、例えば典型的な増粘剤、補強用充填材、硬化剤、硬化用触媒、顔料、接着剤または他の体積増量剤（ｖｏｌｕｍｅ  ｅｘｔｅｎｄｅｒｓ）などを含有させてもよい。
【００２０】
本発明に従う殺菌・殺カビ剤を用いるに好適な配合物は本実施例に記述するコンパウンドである。本発明に従う殺菌・殺カビ剤が示す効果に関して何らかの制限があるとしたならば、それは、本殺菌・殺カビ剤と硬化剤または触媒の間で起こる通常の反応の結果、並びにｐＨまたは温度の条件が極端な結果によるものであろう。他の制限は本殺菌・殺カビ剤と封止用コンパウンドの間の相互作用による溶解性に相当する制限である。
【００２１】
Ｐｒｅｖｅｎｔｏｌ  ＶＰ  ＯＣ  ３０６１を未硬化封止用コンパウンドに添加する時期は如何なる時期であってもよい。これを例えば分散手段、例えば通常の分散装置、例えばボールミルなど、または高容量の混合装置、例えばニーダー、プラネタリーミキサーなどを水分と酸素の排除下で用いることなどで行う。封止用コンパウンドの一部としての基礎コンパウンド（ｂａｓｅ  ｃｏｍｐｏｕｎｄｓ）は一成分または数種成分またはこれらの一部として製造可能である。この目的で、通常の助剤、例えば疎水性シリカまたは他のケイ酸塩などの如き基質を用いてもよい。Ｐｒｅｖｅｎｔｏｌは固体として存在し、これは無機基質を補助で用いるとより容易かつ迅速に分散し得る。
【００２２】
しかしながら、また、Ｐｒｅｖｅｎｔｏｌの溶液を塗布して活性剤をそれぞれ拡散または膨潤などでマトリックスの中に入り込ませる点で、硬化した堅い表面を処理することも包含する。その溶液は多少とも完全に存在したままである。本仕事分野の技術者は、当該封止用コンパウンドの用途および組成の範囲に応じて、その添加すべきＰｒｅｖｅｎｔｏｌ  ＶＰ  ＯＣ  ３０６１の量を容易に決定することができるであろう。この量は例えば完成組成物を基準にして０．１５−６．０重量％であってもよく、このケースでは好適には０．５から３．０重量％であってもよい。
【００２３】
必要ならば、また、Ｐｒｅｖｅｎｔｏｌ  ＶＰ  ＯＣ  ３０６１を他の活性剤と組み合わせて用いることも可能であり、例えば追加的殺菌・殺カビ剤、殺ダニ剤または殺虫剤などが入っているコンパウンドで用いることも可能である。
【００２４】
驚くべきことに、経験によれば、適切な殺菌・殺カビ剤を硬化性封止用コンパウンドで用いる可能性はほとんど制限されているにも拘らず、Ｐｒｅｖｅｎｔｏｌ  ＶＰ  ＯＣ  ３０６１を用いると、幅広い範囲の菌・カビに対して高い度合の保護を与える黄変しない（ｙｅｌｌｏｗｉｎｇ−ｆｒｅｅ）マスばかりでなく貯蔵可能で所望時期に硬化可能なマスの両方を得ることができることが分かった。
【００２５】
以下に示す実施例は本発明を説明する目的で示すものであり、制限するものでない。
【実施例１】
【００２６】
ボールミル（ｂａｌｌ  ｍｉｌｌ）を用いて、２５℃における粘度が２０ｍＰａ．ｓであることを特徴とする１４４０重量部のアルファ，オメガ−トリメチル末端ポリジメチルシロキサンの中にベンゾチオフェン−２−シクロヘキシルカルボキサミド−Ｓ，Ｓ−ジオキサイドを５００重量部を、疎水性シリカ（Ｄｅｇｕｓｓａ−Ｈｕｌｓ、商標「ＡｅｒｏｓｉｌＲ  Ｒ９７２」）を６０重量部と共にむらなく分散させることで、殺菌・殺カビ剤基礎コンパウンド（ｆｕｎｇｉｃｉｄｅ  ｂａｓｅ  ｃｏｍｐｏｕｎｄ）を調製した。
【実施例２】
【００２７】
この実施例では、アルコキシ硬化剤（ａｌｋｏｘｙ  ｃｕｒｉｎｇ  ａｇｅｎｔ）を基にして中性で硬化する殺菌・殺カビ性ＲＴＶ−１Ｋ封止用コンパウンドを製造することを記述する。
【００２８】
プラネタリーミキサー（ｐｌａｎｅｔａｒｙ  ｍｉｘｅｒ）を用いて、２５℃でせん断速度勾配（ｓｈｅａｒ  ｒａｔｅ  ｇｒａｄｉｅｎｔ）Ｄ＝１秒−１の時の粘度が８０Ｐａ．ｓであることを特徴とする５５．４重量部のアルファ，オメガ−ヒドロキシル末端ポリジメチルシロキサンを粘度（２５℃  Ｄ＝１秒−１）が１００ｍＰａ．ｓである２８．４重量部のアルファ，オメガ−トリメチル末端ポリジメチルシロキサンと混合した。あらゆる材料、ならびにマス自身も湿度から保護した。０．２５重量部のモノ−２−エチルヘキシル燐酸エステル、０．２重量部のメタノールそして２．９４重量部のビニルトリメトキシシラン（ＶＴＭＳ）を逐次的に加えた。１０分後、逐次的に、Ｄｅｇｕｓｓａ−ＨｕｌｓからＡｅｒｏｓｉｌ（商標）Ｒ９７２の名称の下で入手可能なシリカである疎水性シリカを１０．３重量部加えた。前記シリカを真空下で均一に分散させ、実施例１で得た殺菌・殺カビ剤基礎コンパウンドを１．０または１．５重量部、アルファ，オメガ−（ジエトキシ−３−プロピルアミン）末端ドデカメチルメチルヘキサシロキサンを１．３７重量部そしてテトラプロピルシリケート中４５％のジオクチル錫オキサイド（ｄｉｏｃｔｙｌｚｉｎｎｏｘｉｄｅ）溶液を０．３９重量部加えた後、混合装置の回転速度を速くして撹拌した。長い貯蔵寿命を有する無色透明なＲＴＶ−１Ｋマスを得たが、これを湿度から保護する目的で、それを迅速にカートリッジに詰めて迅速に密封した。
【００２９】
老化を促進させる目的で、前記配合物のサンプルをアルミニウム管の中に詰め、溶接密封した後、５０℃で貯蔵した。貯蔵を２週間行った後、前記管を室温に冷却し、そしてこの封止用コンパウンドから厚みが２ｍｍの試験板（「シート」）を作成した。そのペーストはまだ透明なままであり、正常な硬化挙動を示した。一連の試験で、その硬化させた弾性重合体が殺菌・殺カビ効果を示すことを確認した。これらの試験の結果を表１に示すが、ＩＳＯ  ８４６が指示している種類の菌・カビに加えてまたアルテルナリア・アルテルナタも試験に加えた。Ｐｒｅｖｅｎｔｏｌ  ＶＰ  ＯＣ  ３０６１を添加したアルコキシ弾性重合体（ａｌｋｏｘｙ  ｅｌａｓｔｏｍｅｒｓ）は、新鮮な状態および濯いだ後、即ち水との接触を模擬した後の濯ぎ挙動の両方において、試験を受けさせたあらゆる種類の菌・カビ（アルテルナリア・アルテルナタを包含）に対して良好な殺菌・殺カビ効果を示す。
【実施例３】
【００３０】
この実施例では、アセトキシ硬化剤を基にして硬化させた殺菌・殺カビ性ＲＴＶ−１Ｋ封止用コンパウンドを生じさせることを記述する。プラネタリーミキサーを用いて、２５℃における粘度が８０Ｐａ．ｓであることを特徴とする５６重量部のアルファ，オメガ−ヒドロキシル末端ポリジメチルシロキサンを２５℃における粘度が１００ｍＰａ．ｓである３０重量部のアルファ，オメガ−トリメチル末端ポリジメチルシロキサンと混合した。あらゆる材料ばかりでなくマス自身も湿度から保護した。撹拌を行いながら３．７重量部のエチルトリアセトキシシランそして０．４重量部のジ−ｔ−ブトキシ−ジアセトキシシランを逐次的に加えた。１０分後、逐次的に、Ｄｅｇｕｓｓａ−ＨｕｌｓからＡｅｒｏｓｉｌ（商標）１５０の名称の下で入手可能な疎水性シリカを９．５重量部加えた。前記シリカを真空下で均一に分散させ、実施例１で得た殺菌・殺カビ剤基礎コンパウンドを０．０または１．０重量部そしてジブチル錫ジアセテートを０．０１重量部加えた後、混合装置の回転速度を速くして撹拌した。長い貯蔵寿命を有する無色透明なＲＴＶ−１Ｋマスを得たが、これを湿度から保護する目的で、それを迅速にカートリッジに詰めて迅速に密封した。
【００３１】
いわゆるアセトキシ硬化剤を用いて硬化させたそのような弾性重合体の場合、Ｐｒｅｖｅｎｔｏｌ  ＶＰ  ＯＣ  ３０６１が試験を受けさせたあらゆる種類の菌・カビの全体に対して示した殺菌・殺カビ効果は、新鮮な状態および濯いだ後の両方において、実施例２の場合よりも低かった。
【００３２】
封止用コンパウンドの試験板が示す殺菌・殺カビ効果を測定する目的で用いた試験方法を以下に記述する：封止用コンパウンドの「シート」の各々の半分を流水（１２０時間、２０℃、平均速度：１２  ｌ／時）下で濯いだ。未処理の試験板および濯いだ試験板から直径が３ｃｍの円形試験体を作成する。これらの試験サンプルを無菌ペトリ皿の中に試験菌・カビで前以て汚染させたおいた液状の麦芽抽出液寒天（ｍａｌｔ  ｅｘｔｒａｃｔ  ａｇａｒ）と一緒に前記寒天の層が前記試験サンプルの上に前記試験サンプルができるだけ薄い（約１ｍｍ）状態で位置するように層状に入れた。
【００３３】
この試験を２回測定試験として実施した。貯蔵温度を２６℃にして、インキュベーション時間を２−３週間にした。その後、以下の表２に挙げる評価表に従って試験を目で評価した。
【００３４】
【表１】
2004534139.tif 000002
【００３５】
【表２】
2004534139.tif 000003
【００３６】
【表３】
2004534139.tif 000004
【００３７】
説明：封止用コンパウンドのシートに流水による老化／侵出を人工的に受けさせる前と後でそれが示した外観が等しく／抑制領域の大きさが等しい、即ち老化前と後の評価が２または３であり得るならば、それは耐白カビ性である。
【００３８】
【表４】
2004534139.tif 000005
【実施例４】
【００３９】
比較：
シリコンゴムコンパウンドを実施例２に従って製造したが、しかしながら、この実施例では、実施例１で得た殺菌・殺カビ剤基礎コンパウンドを１．０または１．５重量部用いる代わりに、殺菌・殺カビ剤である１０，１０’−オキシ−ビスフェノキサルシンを０．５または１．０重量部加えた。前記配合物のサンプルを実施例２の場合と同様にアルミニウム管の中に詰め、溶接密封した後、５０℃で貯蔵した。２週間後、そのマスはひどく変色していた。
【００４０】
実施例２または３に従う結果として得た封止用コンパウンドが示す殺菌・殺カビ効果を測定して、それを表５に示す。
【００４１】
【表５】
2004534139.tif 000006
【実施例５】
【００４２】
比較：
シリコンゴムコンパウンドを実施例２および３に従って製造したが、しかしながら、これらの実施例では、実施例１で得た殺菌・殺カビ剤基礎コンパウンドを１．０または１．５重量部添加する代わりに、殺菌・殺カビ剤を全く添加しなかった。前記配合のサンプルを実施例２の場合と同様にアルミニウム管の中に詰め、溶接密封した後、５０℃で２週間貯蔵した。そのペーストは透明でありかつ正常な硬化挙動を示した。実施例２の場合と同様に実施した効果試験の結果を以下の表６に示す。
【００４３】
【表６】
2004534139.tif 000007
【実施例６】
【００４４】
比較：
シリコンゴムコンパウンドを実施例２に従って製造したが、しかしながら、この実施例では、実施例１で得た殺菌・殺カビ剤基礎コンパウンドを１．０または１．５重量部添加する代わりに、Ｎ−（ジクロライドフルオルメチルチオ）フタルイミド（商品名：Ｆｌｕｏｒ−Ｆｏｌｐｅｔ）とメチル−ベンズイミダゾール−２−イルカーバメート（商品名：Ｃａｒｂｅｎｄａｚｉｍ、ＢＣＭ）が１：１重量部の殺菌・殺カビ剤基礎コンパウンドを０．５または１．０重量部添加した。前記配合物のサンプルを実施例２の場合と同様にアルミニウム管の中に詰め、溶接密封した後、５０℃で貯蔵した。厚みが２ｍｍの試験板（シート）を通常の気候（ＩＳＯ  １１６００で測定：２３±１℃、５０±５％の相対湿度）で貯蔵すると２週間後には全く硬化しなくなることが分かった。
【実施例７】
【００４５】
プラネタリーミキサーを用いて、９９重量部のアクリレート封止用コンパウンドである「Ｂｉｆａ  Ａｃｒｙｌｉｃ，ｒａｐｉｄ，ｒａｉｎ−ｒｅｓｉｓｔａｎｔ」（Ｋｕｎｓｔｓｔｏｆｆ  Ｔｅｃｈｎｏｌｏｇｉｅ  ＧｍｂＨ  ＆  Ｃｏ．ＫＧから得た）を実施例１で得た１．０重量部の殺菌・殺カビ剤基礎コンパウンドと一緒に混合した後、湿度を排除しながら撹拌した。前記配合物のサンプルを実施例２の場合と同様にアルミニウム管の中に詰め、それらを溶接密封した後、５０℃で２週間貯蔵した。そのペーストはまだ真っ白でありかつ正常な硬化挙動を示した。
【００４６】
結果として得た封止用コンパウンドが示す殺菌・殺カビ効果を実施例２に従って測定した。
【００４７】
【表７】
2004534139.tif 000008
【実施例８】
【００４８】
比較：
アクリル系ゴムコンパウンドを実施例７に従って製造したが、しかしながら、この実施例では、実施例１で得た殺菌・殺カビ剤基礎コンパウンドを１．０重量部添加する代わりに、殺菌・殺カビ剤を全く添加しなかった。前記配合物のサンプルを実施例２の場合と同様にアルミニウム管の中に詰め、それらを溶接密封した後、５０℃で２週間貯蔵した。そのペーストは白色で不透明でありかつ正常な硬化挙動を示した。表８：純粋なアクリル系封止用コンパウンド系における効果試験。
【００４９】
【表８】
2004534139.tif 000009
【国際公開パンフレット】
2004534139.tif 000010
2004534139.tif 000011
2004534139.tif 000012
2004534139.tif 000013
2004534139.tif 000014
2004534139.tif 000015
2004534139.tif 000016
2004534139.tif 000017
2004534139.tif 000018
2004534139.tif 000019
2004534139.tif 000020
2004534139.tif 000021
2004534139.tif 000022
2004534139.tif 000023
2004534139.tif 000024
2004534139.tif 000025
2004534139.tif 000026
2004534139.tif 000027
2004534139.tif 000028
2004534139.tif 000029
【国際公開パンフレット（コレクトバージョン）】
2004534139.tif 000030
【国際調査報告】
2004534139.tif 000031
2004534139.tif 000032
2004534139.tif 000033
2004534139.tif 000034
2004534139.tif 000035
2004534139.tif 000036